(57)【要約】【課題】高い強度および耐久性を持ち、かつ低コストで製造が可能な、防水性、透湿性、および防滑性を備えた屋根用透湿防水シートを提供することを目的とする。【解決手段】不織布からなるベース層と、複数の細孔が形成された多孔性フィルム層と、無機材料粒子が分散された不織布からなる表層とが順に形成されていることを特徴とする。【選択図】図２
2019183553.tif 000002
【特許請求の範囲】
【請求項１】
不織布からなるベース層と、複数の細孔が形成された多孔性フィルム層と、無機材料粒子が分散された不織布からなる表層と、が順に形成されていることを特徴とする屋根用透湿防水シート。
【請求項２】
前記無機材料粒子は、平均粒径が０．５μｍ以上、２０μｍ以下の範囲であることを特徴とする請求項１記載の屋根用透湿防水シート。
【請求項３】
前記無機材料粒子は、炭酸カルシウム、タルク、二酸化ケイ素のうち、少なくとも１種を含むことを特徴とする請求項１または２記載の屋根用透湿防水シート。
【請求項４】
前記多孔性フィルム層は、複数の多孔性フィルムをラミネート接合してなることを特徴とする請求項１ないし３いずれか一項記載の屋根用透湿防水シート。
【発明の詳細な説明】
【技術分野】
【０００１】
本発明は、建築物の屋根に設ける屋根用透湿防水シートに関する。
【背景技術】
【０００２】
例えば、住宅等の屋根は、棟木から軒桁に架け渡された垂木上に野地板を配列し、この野地板の上に、例えば瓦やスレートなどの屋根材を設けている。そして、この屋根材と野地板との間には、屋根の防水のために、下葺き材（ルーフィング）として防水シートが形成されている。
【０００３】
従来、屋根用の防水シートとしては、アスファルト系のシートやアルミニウムなどの金属薄膜シートが用いられていた（例えば、特許文献１を参照）。しかしながら、これらの防水シートは、防水性は十分なものの、屋内の湿気を外部に放出する透湿性が全く無く、家屋の屋根裏に湿気がこもりやすいという課題があった。また、アルミニウムシートは、材料コストが高く、屋根の施工コストが高くなるという課題があった。
【０００４】
一方、例えば、特許文献２には、防水性に加えて透湿性を有する建築用防水シートが開示されている。この建築用防水シートは、透湿防水フィルムの一面および他面に布帛を設け、更に一方の布帛の表面に防滑層を形成している。こうした防滑層は、屋根施工時の作業員の作業性を高める。
【先行技術文献】
【特許文献】
【０００５】
【特許文献１】特開２０１０−１８４４５１号公報
【特許文献２】特開２００２−３１６３７３号公報
【発明の概要】
【発明が解決しようとする課題】
【０００６】
しかしながら、特許文献２に記載されたような建築用防水シートは、布帛の上に防滑層を独立して形成しているため、製造コストが高い。また、防滑層が脱落しやすいなど、防滑性を維持することが難しいという課題もあった。
【０００７】
本発明は、高い強度および耐久性を持ち、かつ低コストで製造が可能な、防水性、透湿性、および防滑性を備えた屋根用透湿防水シートを提供することを目的とする。
【課題を解決するための手段】
【０００８】
本発明の屋根用透湿防水シートは、以下の構成を有する。
不織布からなるベース層と、複数の細孔が形成された多孔性フィルム層と、無機材料粒子が分散された不織布からなる表層と、が順に形成されていることを特徴とする。
【０００９】
また、本発明では、前記無機材料粒子は、平均粒径が０．５μｍ以上、２０μｍ以下の範囲であることが好ましい。
【００１０】
また、本発明では、前記無機材料粒子は、炭酸カルシウム、タルク、二酸化ケイ素のうち、少なくとも１種を含むことが好ましい。
【００１１】
また、本発明では、前記多孔性フィルム層は、複数の多孔性フィルムをラミネート接合してなることが好ましい。
【発明の効果】
【００１２】
本発明によれば、高い強度および耐久性を持ち、かつ低コストで製造が可能な、防水性、透湿性、および防滑性を備えた屋根用透湿防水シートを提供することができる。
【図面の簡単な説明】
【００１３】
【図１】屋根用透湿防水シートを備えた家屋の屋根構造を示す一部破断斜視図である。
【図２】本発明の一実施形態の屋根用透湿防水シートの層構成を示す断面図である。
【図３】屋根用透湿防水シートの表層のＳＥＭ写真である。
【図４】屋根用透湿防水シートの表層のＳＥＭ写真である。
【発明を実施するための形態】
【００１４】
以下、図面を参照して、本発明の一実施形態の屋根用透湿防水シートについて説明する。なお、以下に示す実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１５】
図１は、屋根用透湿防水シートを備えた家屋の屋根構造を示す一部破断斜視図である。
例えば、一般的な住宅の屋根１は、棟木２から軒桁３に向かって、所定の間隔で架け渡された複数の垂木４と、この垂木４を覆うように傾斜して固定される野地板５と、を備えている。そして、この野地板５に重ねて屋根材６が設けられている。屋根材６としては、例えば、瓦、スレート、金属板などが用いられる。こうした野地板５と屋根材６との間には、本発明の屋根用透湿防水シート１０が敷設される。
【００１６】
図２は、本発明の一実施形態の屋根用透湿防水シートの層構成を示す断面図である。
屋根用透湿防水シート１０は、例えば野地板（図１参照）に接するベース層１１と、このベース層１１に重ねて形成される多孔性フィルム層１２と、この多孔性フィルム層１２に重ねて形成される表層１３と、から構成されている。
【００１７】
ベース層１１は、長繊維不織布、例えばスパンボンド不織布（ＳＢ）から構成されている。スパンボンド不織布としては、オレフィン系樹脂を溶融して紡糸にしたものを捕集し、シート化したものが挙げられる。スパンボンド不織布に用いる樹脂としては、例えば、ポリプロピレン（ＰＰ）、ポリエチレン（ＰＥ）、ポリエステル、ナイロン、およびこれらの複合樹脂が挙げられる。
【００１８】
ベース層１１を構成するスパンボンド不織布の物性としては、例えば、目付量が２０ｇ／ｍ２以上、２５０ｇ／ｍ２以下である。好ましくは５０ｇ／ｍ２以上、２００ｇ／ｍ２以下である。本実施形態では、ベース層１１として、目付量が８０ｇ／ｍ２のポリプロピレン繊維製のスパンボンド不織布を用いた。
このベース層１１は、上層から水分の防水、および屋根用透湿防水シート１０の強度と剛性を保つ役割を果たす。
【００１９】
多孔性フィルム層１２は、２層の多孔性フィルム１２ａ，１２ｂを線状のラミネート層１２ｃによって互いに接合したものから構成されている。多孔性フィルム１２ａ，１２ｂは、水蒸気が透過可能な多数の細孔が形成された多孔性の樹脂フィルムである。樹脂フィルムの材料としては、例えば、ポリプロピレン（ＰＰ）、ポリエチレン（ＰＥ）、ポリエステルなどが挙げられる。
【００２０】
多孔性フィルム１２ａ，１２ｂの物性としては、例えば、目付量が１ｇ／ｍ２以上、５０ｇ／ｍ２以下、好ましくは１０ｇ／ｍ２以上、３０ｇ／ｍ２以下である。また、厚みは５μｍ以上、１００μｍ以下、好ましくは１０μｍ以上、５０μｍ以下である。また、透湿度が３０００ｇ／（ｍ２・２４ｈ）以上、１２０００ｇ／（ｍ２・２４ｈ）以下である。本実施形態では、多孔性フィルム１２ａ，１２ｂとして、目付量が２２ｇ／ｍ２、厚みが３０μｍ、透湿度が１００００ｇ／（ｍ２・２４ｈ）のポリエチレン製の多孔性フィルムを用いた。
この多孔性フィルム１２ａ，１２ｂは、上層から水分の防水、および透湿性を保つ役割を果たす。
【００２１】
ラミネート層１２ｃは、透湿性を保つために、線状（ストライプ状）に間欠的に形成されている。ラミネート層１２ｃは接着性の樹脂シートからなり、樹脂シートの材料としては、例えば、ポリプロピレン（ＰＰ）、ポリエチレン（ＰＥ）、ポリエステルなどが挙げられる。
【００２２】
ラミネート層１２ｃの物性としては、例えば、目付量が３０ｇ／ｍ２以上、１００ｇ／ｍ２以下、好ましくは４０ｇ／ｍ２以上、９０ｇ／ｍ２以下である。本実施形態では、ラミネート層１２ｃとして、目付量が６５ｇ／ｍ２のポリエチレン製の樹脂シートを用いた。塗布巾は０．５ｍｍ以上、３ｍｍ以下であり、塗布間隔（隙間）は０．１ｍｍ以上、１ｍｍ以下であり、好ましくは０．２ｍｍ以上、０．７ｍｍ以下である。
このラミネート層１２ｃは、多孔性フィルム１２ａと多孔性フィルム１２ｂとをラミネート接合する役割を果たす。
【００２３】
表層１３は、無機材料粒子が分散された長繊維不織布、例えばスパンボンド不織布（ＳＢ）から構成されている。スパンボンド不織布としては、オレフィン系樹脂を溶融して紡糸にしたものを捕集し、シート化したものが挙げられる。スパンボンド不織布に用いる樹脂としては、例えば、ポリプロピレン（ＰＰ）、ポリエチレン（ＰＥ）、ポリエステル、ナイロン、およびこれらの複合樹脂が挙げられる。
【００２４】
表層１３を構成するスパンボンド不織布の物性としては、例えば、目付量が２０ｇ／ｍ２以上、２００ｇ／ｍ２以下である。好ましくは３０ｇ／ｍ２以上、１５０ｇ／ｍ２以下である。
表層１３を構成するスパンボンド不織布に分散される無機材料粒子は、スパンボンド不織布に対する配合量が５重量％以上、３５重量％以下である。好ましくは８重量％以上、３０重量％以下である。また、無機材料粒子の平均粒径は、０．５μｍ以上、３０μｍ以下である。好ましくは１μｍ以上、１５μｍ以下である。無機材料粒子の平均粒径は、表層１３を構成するスパンボンド不織布の厚みに対して５〜６０％の範囲であり、好ましくは１０〜５０％の範囲である。表層１３を構成する無機材料粒子としては、例えば、炭酸カルシウム、タルク、二酸化ケイ素、およびこれらの混合物が挙げられる。
【００２５】
本実施形態では、表層１３として、目付量が８０ｇ／ｍ２のポリプロピレン繊維製のスパンボンド不織布に、粒径が７μｍの炭酸カルシウムを２０重量％分散配合させた無機材料粒子分散スパンボンド不織布を用いた。
【００２６】
この表層１３は、スパンボンド不織布が、上層から水分の防水、および透湿性を保つ役割を果たす。また、スパンボンド不織布に分散させた無機材料粒子が防滑性を保つ役割を果たす。
【００２７】
無機材料粒子は、防滑性を保つために、表層１３を構成するスパンボンド不織布の繊維表面付近に少なくとも配置されていることが好ましい。また、この無機材料粒子は、スパンボンド不織布に分散配合させることによって、表層１３から脱落しにくくなり、防滑性を長く維持することができる。
【００２８】
以上のような構成の本発明の屋根用透湿防水シート１０によれば、例えば、住宅の屋根１において屋根材６から雨水が浸入しても、表層１３、多孔性フィルム層１２、およびベース層１１の防水性によって、野地板５まで水分が浸透することを確実に防止することができる。一方、表層１３、多孔性フィルム層１２、およびベース層１１のそれぞれの透湿性によって、家屋の屋根裏空間から生じた湿気（水蒸気）を屋根材６側に透湿させることができる。これにより、屋根裏空間の湿気こもりを防止することができる。
【００２９】
そして、本発明の屋根用透湿防水シート１０では、表層１３として無機材料粒子を分散させた不織布を用いたので、この無機材料粒子によって防滑性を確保することができる。これにより、例えば屋根１の施工時に作業者が屋根用透湿防水シート１０上を歩行しつつ屋根材６を設置する際に、傾斜した面であっても安定して作業を行うことができる。また、こうした防滑性を発揮するための無機材料粒子は、不織布に分散配合されているので表層１３から脱落しにくくなり、例えば、複数の作業者が屋根用透湿防水シート１０上を反復して歩行しても、防滑性を長く維持することができる。
【００３０】
また、本発明の屋根用透湿防水シート１０は、樹脂シート、不織布、および無機材料粒子（炭酸カルシウム、タルク、二酸化ケイ素など）など、安価で大量に生産されている材料を用いて構成しているので、低コストに製造が可能であり、大面積の屋根であっても、低コストに防水透湿施工を行うことができる。
【００３１】
なお、上述した実施形態では、屋根用透湿防水シート１０をベース層１１と、多孔性フィルム層１２と、表層１３とから構成した例を示したが、これ以外にも、例えば、ベース層１１と多孔性フィルム層１２との間や、多孔性フィルム層１２と表層１３との間に、任意の機能層を配した構成であっても良い。
【００３２】
また、上述した実施形態では、屋根用透湿防水シートを一般的な日本家屋の屋根に適用した例を示したが、本発明の日本家屋の屋根だけに適用できるものでは無く、建築物一般の屋根に幅広く適用可能である。
【００３３】
以上、本発明の実施形態を具体的に説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【実施例】
【００３４】
本発明の屋根用透湿防水シートの効果を検証した検証結果を説明する。
［止水性（防水性）の検証例］
防水透湿ルーフィング（屋根用透湿防水シート）に関する止水性試験「JIS A 6111 2016 透湿防水シート 7.9 くぎ穴止水性」を行った。
【００３５】
「試料」
（試料Ａ）
表層：炭酸カルシウムを分散させたポリプロピレン不織布を用いた。目付量８０ｇ／ｍ２として、平均粒径７μｍの炭酸カルシウムをポリプロピレン樹脂に対し２０重量％配合した。
多孔性フィルム層：２層の多孔性フィルムをラミネート層で接合した積層体を用いた。多孔性フィルムとしては、多数の細孔が形成されたポリエチレン製のフィルムを用いた。ラミネート層としては、ポリプロピレン製の樹脂シートを用いた。透湿度１０００ｇ・（ｍ２・２４ｈｒ）、目付量２２ｇ／ｍ２、厚み２２μｍのものを用いた。
ベース層：ポリプロピレン不織布（目付量８０ｇ／ｍ２）を用いた。
【００３６】
「試験条件」
試験片（下地材）：ＭＤＦ７０ｍｍ×７０ｍｍ×９ｍｍ厚
貫通材：丸釘（φ２．７ｍｍ×全長５０ｍｍ）
注水用アクリル管：内径４０ｍｍ
水柱高さ：３５ｍｍ（標線高さ（試料表面より５ｍｍ）＋３０ｍｍ）
試験体の数：１０個
試験環境温度：１７〜２０℃
試験環境湿度：４５〜５０％ＲＨ
【００３７】
以上の条件で、試料を載置した試験片（下地材）に向けて、貫通材である丸釘を全長の半分まで打ち込み、注水用アクリル管に着色した水を流し込んだ。そして、２４時間経過後の水位を測定し、減水量を求めることによって、試料の止水性（防水性）を検証した。
この検証の結果を表１に示す。
【００３８】
【表１】
2019183553.tif 000003
【００３９】
表１に示す結果によれば、本発明の屋根用透湿防水シートを用いた試料Ａ（１０個）によれば、貫通材を打ち込んで２４時間経過後も減水量は無く、優れた止水性（防水性）があることが確認された。
【００４０】
［防滑性の検証例］
防水透湿ルーフィング（屋根用透湿防水シート）に関する傾斜面での防滑性試験を行った。
「試料」
（実施例１）：フクビ化学工業株式会社製「試作防滑不織布」（実施形態における表層を構成する、炭酸カルシウムを分散させたポリプロピレン不織布）。
（実施例２）：フクビ化学工業株式会社製「実施例１の構成に、更に網状割繊維不織布を重ねたもの」。
（比較例１）：フクビ化学工業株式会社製「遮熱ルーフエアテックス」。
（比較例２）：実施例１の表層を目付量８０ｇ／ｍ２のポリプロピレン不織布（炭酸カルシウム無し）に変えた以外は同じ構成とした。
なお、実施例１、実施例２における試作防滑不織布は、炭酸カルシウムを分散させたポリプロピレン不織布である。
【００４１】
「試験条件」
（１）歩行感覚テスト
１．900角合板にそれぞれの試料であるルーフィングをタッカーで施工する。
２．ルーフィングを貼った合板を勾配をつけた枠組みに固定する。
３．試験者が革靴でルーフィングの上を歩いて評価する（乾燥状態）。
４．また、ルーフィングの一部に水を掛け、濡れた箇所の上を試験者が革靴で歩いて評価する（濡れ状態）。
（２）勾配を変化させ、滑りおちる高さを測定するテスト
革靴、足袋、およびスニーカーをそれぞれの試料であるルーフィング上に並べ、次第に勾配を強め、滑り始めた時の高さを測定する。
これら２つのテスト結果を表２、表３にそれぞれに示す。
【００４２】
【表２】
2019183553.tif 000004
【００４３】
【表３】
2019183553.tif 000005
【００４４】
表２、表３に示す結果によれば、本発明例である実施例１、２は、乾燥状亭、水濡れ状態のいずれにおいても、優れた防滑性を有することが確認された。また、耐久性試験として、実施例１の試料の表面を試験者が革靴で激しく擦ったが、破損等が見られなかった。これにより、本発明例である実施例１の優れた耐久性も確認された。
【００４５】
［表層の観察］
実施形態で示した構成の本発明の屋根用透湿防水シートにおける表層を、電子顕微鏡によって観察した。観察に用いた表層は、目付量８０ｇ／ｍ２のポリプロピレン不織布に、炭酸カルシウムを２０重量％配合（分散）させたものである。図３、図４に、屋根用透湿防水シートの表層のＳＥＭ写真（倍率５０倍、倍率１００倍（図３）、２５０倍、５００倍（図４））を示す。
【００４６】
この表層の観察結果によれば、表層に分散させた無機材料粒子である炭酸カルシウム粒子が、ポリプロピレン不織布の表面に突起として固着していることが確認された。こうしたポリプロピレン不織布の表面に突出した炭酸カルシウム粒子によって、優れた防滑性が発現しているものと考えられる。
【符号の説明】
【００４７】
１０…屋根用透湿防水シート
１１…ベース層
１２…多孔性フィルム層
１２ａ，１２ｂ…多孔性フィルム
１２ｃ…ラミネート層
１３…表層
【図１】
2019183553.tif 000006
【図２】
2019183553.tif 000007
【図３】
2019183553.tif 000008
【図４】
2019183553.tif 000009